(57)【要約】【課題】  溶融金属に酸素ガスを吹き付けて酸化精錬する際に、低送酸速度の条件下でも、或いは、送酸速度が大幅に低減される場合であっても、溶融金属の過酸化を生じさせることなく、溶融金属中の酸化除去すべき元素を優先的に酸化除去する。【解決手段】  反応容器１内の溶融金属４に対して上吹きランス２から酸素ガスを主体とするガスを供給し、溶融金属を酸化精錬する酸素上吹き精錬方法において、酸素ガスを主体とするガスを供給している全期間又は一部期間に、吸熱反応又は還元反応を生じさせる物質を、酸素ガスを主体とするガスとは別の流路を介して、上吹きランスからの酸素ガスを主体とするガスの噴流に近接させて供給する。【選択図】            図１
2005068532.tif 000002
【特許請求の範囲】
【請求項１】
反応容器内の溶融金属に対して上吹きランスから酸素ガスを主体とするガスを供給し、溶融金属を酸化精錬する酸素上吹き精錬方法において、酸素ガスを主体とするガスを供給している全期間又は一部期間に、吸熱反応又は還元反応を生じさせる物質を、酸素ガスを主体とするガスとは別の流路を介して、上吹きランスからの酸素ガスを主体とするガスの噴流に近接させて供給することを特徴とする酸素上吹き精錬方法。
【請求項２】
上吹きランスの先端に設けたノズルから酸素ガスを主体とするガスを供給し、当該上吹きランスの先端に設けた別のノズルから吸熱反応又は還元反応を生じさせる物質を供給することを特徴とする、請求項１に記載の酸素上吹き精錬方法。
【請求項３】
上吹きランス先端の中心部に設けたノズルから吸熱反応又は還元反応を生じさせる物質を供給し、当該ノズルの周囲に設けたノズルから酸素ガスを主体とするガスを供給し、各々のノズルからの吐出流速を１５０ｍ／秒以上とし、中心部のノズルからの噴流と周囲のノズルからの噴流とが干渉しないように、中心部のノズルと周囲のノズルとの軸心間の角度を１０度以上とすることを特徴とする、請求項２に記載の酸素上吹き精錬方法。
【請求項４】
吸熱反応又は還元反応を生じさせる物質として、ＣＯ2 ガス、水蒸気、炭化水素系ガス、水、炭化水素系液体、炭素含有粉状固体、水素含有粉状固体、炭化水素系粉状固体のうちの何れか１つ以上を用いることを特徴とする、請求項１ないし請求項３の何れか１つに記載の酸素上吹き精錬方法。
【請求項５】
吸熱反応又は還元反応を生じさせる物質を、不活性ガス又は非酸化性ガスで希釈して供給するか、或いは、不活性ガス又は非酸化性ガスを搬送用ガスとして用い、搬送用ガスと共に供給することを特徴とする、請求項４に記載の酸素上吹き精錬方法。
【請求項６】
前記反応容器が、転炉、取鍋、混銑車、真空脱ガス炉、ＡＯＤ炉、アーク電気炉のうちの何れか１つであり、溶融金属として収容した溶銑又は溶鋼の溶解、還元、脱炭、脱珪、脱燐のうちの何れか１つ以上を目的として酸化精錬することを特徴とする、請求項１ないし請求項５の何れか１つに記載の酸素上吹き精錬方法。
【請求項７】
前記反応容器が、転炉又は真空脱ガス炉であり、溶融金属として収容した溶銑又は溶鋼の炭素濃度が１．０質量％以下に低下した時点以降に、吸熱反応又は還元反応を生じさせる物質の供給を開始することを特徴とする、請求項１ないし請求項５の何れか１つに記載の酸素上吹き精錬方法。
【発明の詳細な説明】
【技術分野】
【０００１】
本発明は、溶銑や溶鋼等の溶融金属に酸素ガスを主体とするガスを吹き付け、溶融金属を酸化精錬する酸素上吹き精錬方法に関するものである。
【背景技術】
【０００２】
酸素ガスを主体とするガスを溶融金属表面に上吹きして溶融金属を酸化精錬する酸素上吹き精錬方法は、種々の反応容器で適用されており、その反応効率を高める手段が検討されてきた。特に、鉄鋼製造工程で用いられる転炉においては、脱炭反応の効率を高めたり、マンガン鉱石等の還元を増大するために種々検討されており、その結果、脱燐処理及び脱硫処理が施された予備処理溶銑を使用することで、転炉におけるスラグ量を少なくすることができ、スラグ中へ移行する有価金属、特に鉄やマンガンの量を削減可能であることが見出され、多くの製鉄所で予備処理溶銑を用いた酸素上吹き精錬が実施されるに至っている。
【０００３】
しかしながら、予備処理溶銑を用いた転炉での酸素上吹き精錬においても、実際には、スラグ量が少なくなった分だけ、スラグ中の酸化鉄濃度の変化幅が大きくなり、又、マンガン酸化物濃度も高くなる傾向にあり、スラグ量の低減化に基づく歩留まり向上効果が十分に発揮されず、スラグ極少精錬の本来のメリットが出てこないと云う問題が発生している。
【０００４】
この転炉精錬におけるスラグ中の酸化鉄濃度を決定する要因は、幾つか考えられるものの、大別すると以下の３点に集約される。第１の要因は、酸素ガスを吹き付けて行う精錬（以下、「酸素吹錬」と記す）の終点時における溶鋼中炭素（以下、「［Ｃ］」とも記す）の含有量であり、その必要最小限までの脱炭処理である。良く知られているように、［Ｃ］濃度が低下すると、熱力学の法則に基づいて溶鋼中の酸素濃度が上昇し、その結果、スラグ中の酸化鉄濃度及びマンガン酸化物濃度が増加する。第２の要因は、酸素ガスの供給速度（以下、「送酸速度」と記す）であり、送酸速度が過大になると反応界面への［Ｃ］の供給が遅れ、部分的に［Ｃ］の欠乏した鉄が酸素と反応し、酸化鉄が多く生成されるようになる。第３の要因は、鉄浴の撹拌であり、特に上・底吹きの撹拌力が最終の酸化鉄濃度を大きく左右することが良く知られている。撹拌力が強くなれば、前に述べた反応界面への［Ｃ］の供給が活発になり、酸化鉄の生成が抑制される。これら３つの要因は、既に述べた内容からも伺えるように相互の関連が深い。
【０００５】
ところで、転炉の酸素吹錬では、反応上の原理により、酸素吹錬末期には反応界面での［Ｃ］の欠乏状態に応じて送酸速度を低下させることが必要である。具体的には、［Ｃ］濃度が４質量％（以下、「％」と記す）程度から０．５％程度までの期間（「脱炭最盛期」と呼ぶ）は、溶銑トン当たり毎分３Ｎｍ3 （以下、「Ｎｍ3 ／ｍｉｎ・Ｔ」と記す）以上の送酸速度で吹錬しても、脱炭反応は遅れることなく、安定した精錬が可能である。しかし、［Ｃ］濃度が約０．５％以下になると反応界面への［Ｃ］の供給が遅れるようになるため、酸素吹錬の末期には、脱炭最盛期の２／３以下となる約２．０Ｎｍ3 ／ｍｉｎ・Ｔ程度以下まで送酸速度を落としている。
【０００６】
反応原理上は、この送酸速度を脱炭の進行と合わせて段階的或いは連続的に減少させ、酸素の供給速度と反応界面への［Ｃ］の供給速度とのマッチングを適正化することにより、溶鋼の過酸化を抑制しつつ最高脱炭速度を維持することが可能であり、更に、酸素吹錬の末期には底吹きガス吹き込み量を増大させ、溶鋼の撹拌を強化して、反応界面への［Ｃ］の供給を加速すると同時に、反応生成物であるＣＯガスの分圧を低下させ、脱炭反応を促進させることも可能である。
【０００７】
このような原理に基づいた最適操業がありながら、最も肝心の上吹き酸素の供給方法に関しては解決されていない。底吹き撹拌を強化しても、上吹きランスからの送酸速度を落とすと、上吹き酸素のジェットの運動エネルギーはそれなりに減少し、酸素ジェットの運動エネルギーに基づく攪拌力が減少するため、反応界面への［Ｃ］の供給と酸素の供給とのアンバランスが生じ、脱炭反応に支障が生じる。このように、上吹き酸素ジェットの運動エネルギーの確保は極めて重要な事項であるにも拘わらず、抜本的な解決に至っていない。
【０００８】
これは、酸素ジェットの基本構成或いは設計概念は、酸素製鋼法が生まれた時に決定され、以来その構成と概念が維持されていることに起因する。ノズルの孔数等は転炉の炉容拡大に伴って増えてきたが、設計の基本は変わっていない。即ち、その基本とは、最高送酸速度で供給する時に、最高の効率で酸素ガスを鉄浴に供給するためのラバールノズルを用い、マッハ２程度の超音速ジェットを発生させることである。しかしながら、転炉における脱炭精錬のためには、前述したように送酸速度を最大値の２／３程度以下まで減少させて酸素吹錬する必要があり、このような送酸速度の全域で上吹き酸素ジェットの運動エネルギーを確保することはできない。
【０００９】
前述したように、転炉での酸素供給量は転炉精錬の各時期によって大きく異なっている。酸素吹錬における本質的な問題は、最大送酸量（約３Ｎｍ3 ／ｍｉｎ・Ｔ）近傍でラバールノズルが最適設計されており、酸素吹錬の途中でランスやノズルを交換しない限り、最少送酸量（約０．５〜１．５Ｎｍ3 ／ｍｉｎ・Ｔ）の条件下においては、酸素ジェットのラバールノズルからの噴出速度やそれ以降の拡がり特性が最適条件から外れることである。そのため、最少送酸量とした酸素吹錬の末期には、酸素ジェットが等方的に拡散し、浴面への衝突がよりソフトブローになる。酸素吹錬の末期には、ランス高さを変えなくとも送酸量が低下することでソフトブローになるが、それ以上にジェットの等方拡散が助長され、極端なソフトブローになることが、従来の酸素吹錬における最も解決すべき重要な問題点である。
【００１０】
酸素吹錬では、特殊な場合として脱燐や非常昇熱を実施するために、意図的にソフトブロー化してスラグ中の酸化鉄濃度を増やすこともあるが、前述した低［C］域の特性を重視する転炉精錬のように、大半の酸素吹錬では、鉄以外の炭素等の酸化除去すべき元素を優先的に除去するための酸素効率を最大にする酸素吹錬方法が望ましい。この酸化除去すべき元素の酸化物生成傾向が最も強い条件としては、ハードブローが基本的に有利である。この観点から判断すると、現在世界中で用いられている送酸用ランスノズルは、酸素吹錬末期の脱炭精錬には適していないことが明らかである。
【００１１】
酸素吹錬末期の酸素効率を高める手段として、Ａｒガスを酸素ガスに混合添加し、ジェットの噴出速度を高め、鉄浴に対してハードブローで精錬する方法が提案されている（例えば、特許文献１参照）。本来、酸素ガスの単独使用では、脱炭反応時のＣＯガスの分圧（Ｐco）は１気圧（1013 hPa）以下には下がらないが、この方法では、酸素ガスをＡｒガスで希釈することによってＣＯガスの分圧（Ｐco）を１以下に下げ、脱炭反応を促進させることも意図している。しかしながら、上吹きされる酸素ガスを希釈するためには、送酸量に応じた大量のＡｒガスが必要であり、Ａｒガスは高価であり、この方法の実用化は、経済性から判断して極めて困難と云わざるを得ない。
【００１２】
転炉における脱炭精錬に限らず、酸素ガスを上吹きして行う溶銑の脱燐処理や脱珪処理或いは溶鋼の真空脱炭処理でも、酸素の反応効率を高める手段が要望されている。しかしながら、これらの処理では、取鍋、混銑車及び真空槽と云った、フリーボードが小さい反応容器を使用するため、ガス吹き込みによる攪拌を強化できないうえに、送酸速度もソフトブローにせざるを得ない条件であり、又、脱燐や脱珪の溶銑予備処理の本来の問題として脱炭反応に対して優先的に反応させる観点から、低送酸速度の条件下で行う必要があり、そのためソフトブローになりやすい問題等々があり、酸素の反応効率を高めるための有効な手段は未だ提案されていないのが現状である。
【００１３】
一方、電気炉においては、炉側壁に設置されたランスや排滓用のゲートから挿入された水冷ランス等を用いてスラグ中に酸素ガスを吹き込み、鉄浴の脱炭と、この脱炭反応で生成したＣＯガスの二次燃焼とを同時に行なっている。最近では、炭材や重油等の各種燃料を大量に用いたり、鉄源として溶銑や還元鉄等の炭素を含有するものを用い、これら炭材等の燃焼熱を利用することで、電力原単位の削減が図られている。この場合、転炉脱炭精錬と同様に、鉄浴中の炭素を燃焼するためには、大量の酸素を添加することが必要となり、転炉設備と同様に超音速噴流を発生させるノズルも適用されるようになっている（例えば、特許文献２参照）。このプロセスにおいても、脱炭反応を優先させることが、鉄やマンガン等の歩留まり低下を抑制するうえで重要であるが、未だ有効な手段は提案されていない。
【特許文献１】特開昭５５−１０７７１６号公報
【特許文献２】特開平７−３１０１１５号公報
【発明の開示】
【発明が解決しようとする課題】
【００１４】
このように各プロセスにおいて反応効率向上のために適正化が検討されてきたが、底吹きガス等で攪拌を高めるには限界や制約があるうえに、酸素吹錬もソフトブローにせざるを得ない状況があるため、例えば転炉及び電気炉においては、溶鋼の過酸化による鋼品質の劣化、鉄及びマンガン等の有価金属の歩留まり低下による製造コストの上昇、更には、スラグ中酸化鉄の増加による耐火物の損傷拡大等の問題点を余儀なくされていた。
【００１５】
本発明は上記事情に鑑みてなされたもので、その目的とするところは、溶銑や溶鋼等の溶融金属に酸素ガスを主体とするガスを吹き付けて溶融金属を酸化精錬する際に、低送酸速度の条件下でも、或いは、転炉脱炭精錬の末期のように送酸速度が大幅に低減される場合であっても、酸素吹錬の途中でノズルやランスを交換せずに、溶融金属の過酸化を生じさせることなく、溶融金属中の酸化除去すべき元素を優先的に酸化除去することができる酸素上吹き精錬方法を提供することである。
【課題を解決するための手段】
【００１６】
本発明者等は、上記課題を解決すべく鋭意検討・研究を行った。その結果、転炉脱炭精錬末期の低送酸速度の条件下等におけるソフトブローに起因する種々の問題点を解決するには、上吹きランスから噴出される酸素ガスを主体としたガスの流路とは別系統の流路から、この酸素ガスを主体とした噴流に近接させて、吸熱反応又は還元反応を生じさせる物質を溶融金属湯面に向けて供給することで解決できるとの知見が得られた。
【００１７】
即ち、脱炭期、特に低炭期の吹錬においては、従来、上吹きガスとして酸素ガス単独か或いは酸素ガスとＡｒガスとの混合ガスが用いられてきたが、低送酸速度下において上吹きガスの噴流を強く鉄浴に作用させて攪拌するには、酸素ガスとは別系統で且つ酸素ガスに近接させて吸熱反応又は還元反応を生じさせる気体或いは液体を供給することが有効であることを見出した。この場合、同一上吹きランスを用いて最大送酸速度で酸素吹錬を実施するときには、従来通りのランス高さで酸素ガスを供給することができる。
【００１８】
この２種類のジェットのノズルからの吐出挙動の詳細は解明されていないが、本発明者等が検討した結果、ノズルの条件を適切にすれば、酸素ガスと吸熱反応又は還元反応を生じさせる物質とを、ほとんど別々に且つ近接して浴面に吹き付けることができ、更に、浴面では、酸素ガスによる高レベルの酸化反応のみならず、吸熱反応又は還元反応も同時に起こることが分かった。これにより、酸素ガスの衝突面と、吸熱反応又は還元反応を生じさせる物質の衝突面とで、酸素ポテンシャルのレベルや温度上昇レベルに大きな差が発生し、この近接したサイト（位置）におけるこれらの特性差が、両サイトの攪拌混合を著しく増加させることが分かった。
【００１９】
この攪拌混合は、溶融金属浴内の不均一度が増大することに起因するため、酸素ガス単独の場合や酸素ガスにＡｒガスを混合した場合に比較して、比較にならないほどの攪拌強化が可能となる。これは、酸素ガス単独の場合や酸素ガスにＡｒガスを混合した場合には、浴内に不均一性が生じないためである。又、攪拌用の底吹きガス流量を増加させた場合と異なり、攪拌力が酸素ガスの反応サイトに直接作用するので、酸素ガスの過酸化反応を抑制する効果が極めて大きくなる。又、送酸速度や酸素ガスの浴への作用は変わらなくても、酸素ガスの反応を高めることができ、低炭域の優先脱炭のみならず、溶銑中の燐及び珪素の酸化反応を高めることも可能であることが分かった。
【００２０】
本発明は、上記検討結果に基づいてなされたものであり、第１の発明に係る酸素上吹き精錬方法は、反応容器内の溶融金属に対して上吹きランスから酸素ガスを主体とするガスを供給し、溶融金属を酸化精錬する酸素上吹き精錬方法において、酸素ガスを主体とするガスを供給している全期間又は一部期間に、吸熱反応又は還元反応を生じさせる物質を、酸素ガスを主体とするガスとは別の流路を介して、上吹きランスからの酸素ガスを主体とするガスの噴流に近接させて供給することを特徴とするものである。
【００２１】
第２の発明に係る酸素上吹き精錬方法は、第１の発明において、上吹きランスの先端に設けたノズルから酸素ガスを主体とするガスを供給し、当該上吹きランスの先端に設けた別のノズルから吸熱反応又は還元反応を生じさせる物質を供給することを特徴とするものである。
【００２２】
第３の発明に係る酸素上吹き精錬方法は、第２の発明において、上吹きランス先端の中心部に設けたノズルから吸熱反応又は還元反応を生じさせる物質を供給し、当該ノズルの周囲に設けたノズルから酸素ガスを主体とするガスを供給し、各々のノズルからの吐出流速を１５０ｍ／秒以上とし、中心部のノズルからの噴流と周囲のノズルからの噴流とが干渉しないように、中心部のノズルと周囲のノズルとの軸心間の角度を１０度以上とすることを特徴とするものである。
【００２３】
第４の発明に係る酸素上吹き精錬方法は、第１ないし第３の発明の何れかにおいて、吸熱反応又は還元反応を生じさせる物質として、ＣＯ2 ガス、水蒸気、炭化水素系ガス、水、炭化水素系液体、炭素含有粉状固体、水素含有粉状固体、炭化水素系粉状固体のうちの何れか１つ以上を用いることを特徴とするものである。
【００２４】
第５の発明に係る酸素上吹き精錬方法は、第４の発明において、吸熱反応又は還元反応を生じさせる物質を、不活性ガス又は非酸化性ガスで希釈して供給するか、或いは、不活性ガス又は非酸化性ガスを搬送用ガスとして用い、搬送用ガスと共に供給することを特徴とするものである。
【００２５】
第６の発明に係る酸素上吹き精錬方法は、第１ないし第５の発明の何れかにおいて、前記反応容器が、転炉、取鍋、混銑車、真空脱ガス炉、ＡＯＤ炉、アーク電気炉のうちの何れか１つであり、溶融金属として収容した溶銑又は溶鋼の溶解、還元、脱炭、脱珪、脱燐のうちの何れか１つ以上を目的として酸化精錬することを特徴とするものである。
【００２６】
第７の発明に係る酸素上吹き精錬方法は、第１ないし第５の発明の何れかにおいて、前記反応容器が、転炉又は真空脱ガス炉であり、溶融金属として収容した溶銑又は溶鋼の炭素濃度が１．０％以下に低下した時点以降に、吸熱反応又は還元反応を生じさせる物質の供給を開始することを特徴とするものである。
【発明の効果】
【００２７】
本発明によれば、転炉脱炭吹錬末期等の低送酸速度下において、吸熱反応又は還元反応を生じさせる物質を、酸素ガスを主体としたガスの噴流とは別系統の流路を介して、酸素ガスを主体とするガスの噴流に近接させて供給するので、浴面では、酸素ガスによる高レベルの酸化反応のみならず、吸熱反応又は還元反応も同時に起こり、これにより、酸素ガスの衝突面と、吸熱反応又は還元反応を生じさせる物質の衝突面とで、酸素ポテンシャルのレベルや温度上昇レベルに大きな差が発生し、これらの特性差に起因して溶融金属を激しく攪拌することが可能となり、その結果、ノズルやランスを交換しなくても、酸素効率が大幅に改善されるので、処理時間を大幅に短縮することができる。
【００２８】
更に、酸素効率の改善に伴って酸素ガスの余剰分が減少するので、溶融金属の過酸化が抑制され、溶融金属中の酸化除去すべき元素を優先的に酸化除去することが可能となる。特に、溶銑の転炉脱炭精錬においては、マンガンの酸化ロスの低減、脱酸剤原単位の削減、更には、転炉炉体耐火物の延命化が達成され、溶鋼の品質向上と相まって工業上有益な効果がもたらされる。
【発明を実施するための最良の形態】
【００２９】
以下、本発明に係る酸素上吹き精錬方法を、転炉における溶銑の脱炭精錬に適用した場合を例として、添付図面を参照して具体的に説明する。図１は、本発明方法に基づく脱炭精錬を実施する際に用いた転炉設備の１例を示す概略断面図、図２は、図１に示す上吹きランスの概略拡大断面図である。
【００３０】
図１に示すように、転炉設備は、溶銑４を収容する転炉本体１と、この転炉本体１内に挿入され、転炉本体１内に酸素ガスを主体とするガスを吹き込むための、上下方向に移動可能な上吹きランス２とを備え、転炉本体１の炉底には、撹拌用ガスを吹き込むための底吹き羽口３が設けられている。上吹きランス２から供給するための、酸素ガスを主体とするガスとしては、酸素ガスそのもの、又は、酸素ガスとＡｒガスや窒素ガス等の適宜のガスとの混合ガスを使用することができる。又、撹拌用ガスとしては、窒素ガス等の非酸化性ガス及びＡｒガス等の不活性ガスを使用することができる。転炉本体１の上部には、精錬後の溶湯を出湯するための出湯口（図示せず）が設けられ、又、転炉本体１の上方には、生石灰、鉄鉱石等の副原料を転炉本体２内に装入するための副原料投入装置（図示せず）が設置されている。
【００３１】
上吹きランス２は、図２に示すように円筒状のランス本体６と、このランス本体６の下端に溶接等により接続されたランスノズル７とで構成されており、ランス本体６は、外管８、中管９、内管１０、最内管１１の同心円状の４種の鋼管、即ち四重管で構成されている。銅製のランスノズル７には、その中心部に鉛直下向き方向のノズル１２が設置され、又、ノズル１２の周囲には、吐出方向を鉛直斜め下向き方向とする複数個のノズル１３が設置されている。これらのノズル１２及びノズル１３は、その断面が縮小する部分と拡大する部分の２つの円錐体で構成された、所謂ラバールノズルの形状を採っている。ノズル１２は、吸熱反応又は還元反応を生じさせる物質（以下、「吸熱・還元物質」と記す）を吹き込むためのノズルで、一方、ノズル１３は、酸素ガスを主体とするガスを吹き込むためのノズルである。この場合、ノズル１３の設置孔数や口径等の制約は特にないが、上吹きランス２の送酸圧力等の制約により、必要とする送酸速度から必然的に設置孔数及び口径は決定されるため、これらを満足する範囲内で設定することとする。尚、ラバールノズルでは、縮小部分を絞り部、拡大部分をスカート部、絞り部からスカート部に遷移する部位であり、最も狭くなった部位をスロートと呼んでいる。又、図２におけるθは、ノズル１２とノズル１３との軸心間の角度である。
【００３２】
外管８と中管９との間隙、及び、中管９と内管１０との間隙は、上吹きランス２を冷却するための冷却水の流路となっており、上吹きランス２の上部に設けられた給水継手（図示せず）から供給された冷却水は中管９と内管１０との間隙を通ってランスノズル７の部位まで至り、ランスノズル７の部位で反転して外管８と中管９との間隙を通って上吹きランス２の上部に設けられた排水継手（図示せず）から排出される。給排水の経路を逆としてもよい。
【００３３】
内管１０と最内管１１との間隙は、ノズル１３への酸素ガスを主体とするガスの供給流路となっており、上吹きランス２の上端部から内管１０と最内管１１との間隙に供給された酸素ガスを主体とするガスは、ノズル１３から溶銑４に向かって噴出されるようになっている。最内管１１の内部は、ノズル１２への吸熱・還元物質の供給流路となっており、上吹きランス２の上端部から最内管１１内に供給された吸熱・還元物質は、最内管１１を通り、ノズル１２から溶銑４の湯面に向かって噴出されるようになっている。ノズル１２から噴出される流量及びノズル１３から噴出される流量は、各々独立した流量計（図示せず）により独立して流量制御されている。尚、本発明では、浴面への異なる作用を、近接して付加することが特徴であるので、ノズル１２とノズル１３の機能は逆であってもよく、この場合には、ノズル１３から吸熱・還元物質が供給される。
【００３４】
吸熱・還元物質としては、浴に到達したと同時に反応するものであれば、気体、液体、固体のどの状態の物質でも用いることができるが、上吹きランス２からの酸素ガスを主体とするガスの噴流との混合を抑制しながら、浴面に高速で添加できるものが望ましい。この観点から判断して、気体物質は、ノズル１２からの吐出噴流の広がり角度を考慮しつつノズル１３との軸心間の角度θを調整することで、酸素ガスと近接した浴面上に容易に供給することが可能であり、制御が容易な点で好ましい。この場合、酸素ジェットの広がり角度は約１０度であるので、ノズル１２及びノズル１３からの噴流の混合を抑制する観点から、中心部のノズル１２と、ノズル１２の周囲のノズル１３との軸心間の角度θを１０度以上とすることが好ましい。
【００３５】
気体状態の吸熱・還元物質としては、安価であり且つ吸熱効果又は還元効果が大きいことから、ＣＯ2 ガス、水蒸気、炭化水素系ガスのうちの何れか１つ以上を用いることが好ましい。これらの吸熱・還元物質を単独で供給してもよいが、大量に供給する必要はなく、又、ノズル１２からのジェットのエネルギーを高める観点から、不活性ガス又は非酸化性ガスで希釈して供給することが好ましい。
【００３６】
液体状態の吸熱・還元物質としては、安価であり且つ吸熱効果又は還元効果が大きいことから、水又は炭化水素系液体を用いることが好ましい。これら液体状態の吸熱・還元物質を単独で供給することは困難であるので、霧化し、不活性ガス又は非酸化性ガスを搬送用ガスとし、搬送用ガスと共に供給することが好ましい。又、固体状態の吸熱・還元物質としては、吸熱効果又は還元効果が大きいことから、炭素含有粉状固体、水素含有粉状固体、炭化水素系粉状固体を用いることが好ましい。固体状態の吸熱・還元物質も、単独で供給することは困難であるので、不活性ガス又は非酸化性ガスを搬送用ガスとし、搬送用ガスと共に供給することが好ましい。
【００３７】
尚、本発明を実施する場合、上吹きランス２は必ずしも四重管とする必要はなく、通常の三重管のランスを複数個配置し、それぞれの上吹きランスから溶銑４の湯面の同一箇所に向かって酸素ガスを主体とするガスと吸熱・還元物質とを別々に供給してもよい。又、上吹きランスからの酸素ガスの衝突位置近傍の浴中に、インジェクションランスや底吹きノズル等を介して吸熱・還元物質を吹き込むようにしてもよい。
【００３８】
このような構成の転炉設備を用いて溶銑４を脱炭精錬するに際しては、先ず、転炉本体１内に溶銑４を装入する。用いる溶銑４としてはどのような成分であっても処理することができ、転炉本体１での脱炭精錬の前に脱硫処理や脱燐処理が施されていてもよい。転炉本体２には、生石灰を投入してスラグ５を生成させる。生石灰の装入量は、装入された溶銑４の珪素濃度及び燐濃度に応じて設定する。次いで、上吹きランス２から、３Ｎｍ3 ／ｍｉｎ・Ｔ程度の送酸速度で酸素ガスを吹き付け、溶銑４の酸化精錬を開始する。ノズル１３から吐出された酸素ジェットは、溶銑湯面と衝突して溶銑４と反応し、脱炭反応によってＣＯガスが生成する。発生したＣＯガスは、浴面上を覆う形で存在するスラグ５中を通過し、転炉本体１の炉口から排出され、排ガス処理設備（図示せず）に吸引される。溶銑４の炭素濃度が１．０〜０．５％程度まで低下したならば、送酸速度を０．５〜１．５Ｎｍ3 ／ｍｉｎ・Ｔ程度まで低下させて脱炭処理を継続し、［Ｃ］濃度が例えば０．０３〜０．１５％程度の所定の値になるまで脱炭する。
【００３９】
この脱炭吹錬の全期間又は送酸速度を変更した以降、若しくは送酸速度を変更した以降の一部期間に、ノズル１２から吸熱・還元物質を供給する。吸熱・還元物質を供給することによる攪拌強化の効果は、ノズル１３からの酸素ジェットのみでも十分な攪拌強度が得られる吹錬の前半時期は余り意味がないので、送酸速度を減少させた以降、即ち［Ｃ］濃度が１．０％以下になった以降で吸熱・還元物質を供給することが好ましい。この場合、ノズル１２からの噴流ジェットのエネルギーを確保するために、ノズル１２からの吐出流速を１５０ｍ／秒以上とすることが好ましい。又、ノズル１３からの酸素ジェットのエネルギーを確保するために、ノズル１３からの酸素ガスの吐出流速も１５０ｍ／秒以上とすることが好ましい。
【００４０】
このように、吸熱・還元物質を供給しつつ溶銑４を脱炭精錬することで、上吹きランス２を交換することなく、送酸速度が低下した吹錬末期でも、溶銑４及びスラグ５の攪拌強度を高めることが可能となり、その結果、鉄の過酸化を生じさせることなく、脱炭反応のみならず、脱燐反応等のその他の間接的な反応も優先的に行うことができ、鉄歩留まりの向上が達成される。又、酸素ガス単体の浴面での動圧自体は高める必要がないので、スピッティングの発生も増加することはない。
【００４１】
本発明で使用する酸素ガス及び吸熱・還元物質の純度は、反応を促進させる条件に合致するものであれば、基本的に制限はない。但し、余りに純度が低いと、不純物ガスの顕熱が増大する等により、酸素ガス及び吸熱・還元物質の本来の特性を低下させるので好ましくない。又、本発明は溶融金属の精錬に関するものであるため、溶解時の溶融条件や製品の品質からの制約があり、例えば、鋼の品質に窒素が重要な場合には、酸素ガスの純度はできる限り高いことが望ましい。酸素ガスとしては、通常、空気の液化による分離法（深冷法）によって製造される、不純物を数１０ｐｐｍ以下とした酸素ガスや、吸着法（ＰＳＡ法；Pressure Swing Absorption 法）によって製造される、数％の窒素ガスを含む酸素ガスが使用されているが、鋼の品質に窒素が重要な場合には、分離法によって製造される酸素ガスを用いることが好ましい。
【００４２】
上記説明では、転炉脱炭精錬に本発明を適用した場合について説明したが、本発明は、転炉だけでなく予備処理炉や二次精錬炉等の他の精錬過程へも適用することができる。例えば、溶銑鍋や混銑車に収容された溶銑に対して脱珪処理や脱燐処理を施す際、低珪素濃度域において脱炭を抑制して優先的に脱珪を行う場合や、脱燐のための酸素ガス流量を変動させる場合に、攪拌強度を落とすことなく、高送酸速度域から低送酸速度域まで酸素ガスの供給調整幅を拡げることができ、容易に反応の効率を高めることができる。
【００４３】
二次精錬炉としては真空脱ガス炉の真空槽内における上吹き送酸脱炭に本発明を適用することができる。この場合には、酸素ガスの浴面に衝突する際の攪拌を高めることが可能となり、酸素と溶鋼中の［Ｃ］との反応を促進し、脱炭酸素効率を高め、優先的に脱炭反応を行うことができる。又、電気炉においても、溶銑、冷銑、炭材、高炭素濃度の鉄スクラップ等を使用する際には、転炉での脱炭精錬のような機能が必要であり、多くの場合、転炉よりも攪拌力が弱いので、酸素吹錬末期の過酸化防止のためには上吹き送酸速度を低下させる必要性が高く、従って、少なくともこの時期に本発明を適用することができる。このように、送酸、攪拌、原料装入、排ガス処理等の機能を有し、溶解、還元、脱炭、脱珪、脱燐のための酸素上吹き精錬を行う反応容器であれば、本発明を適用することができる。
【００４４】
又、上記説明では、撹拌用ガスとして非酸化性ガス及び不活性ガスを使用しているが、底吹き羽口３の形状を変えることで種々のガス種との組み合わせが可能である。例えば、酸素ガス用の内管と冷却ガス用の外管からなる二重管方式の底吹き羽口があり、この場合には、攪拌用ガスとして酸素ガスを用いることができる。攪拌用ガスとして酸素ガスを用いることにより、低コストで大量のガスを底吹きできる場合もあるが、低流量域においては、非酸化性ガス及び不活性ガスの場合と比べて浴内の反応や熱的挙動に大差はない。底吹き羽口３の溶損並びに底吹きガスの吹き抜けを防止するためには、底吹き羽口３からの吐出流速を所定値以上にすること及び底吹き羽口３の１本当たりの流量を浴深さに応じて低下することが重要であることが知られており、従って、処理容器の容量や浴深さに応じて底吹き羽口３の個数や口径を設定することが重要である。
【実施例１】
【００４５】
容量が１トンの小型試験転炉における溶銑の脱炭精錬に本発明方法を適用した。用いた上吹きランスは、前述した図２に示すような、中心位置に１つ、その周囲に３つの合計４つのノズルを有する上吹きランスで、各ノズルのスロート径は３．２ｍｍ、出口径は３．８ｍｍである。このノズルは、酸素ガス圧力が５ｋｇ／ｃｍ2 （4904 hPa）で、且つ周囲の３つのノズルからの全酸素流量が７５Ｎｍ3 ／ｈｒの条件下で最適化されたラバールノズルである。周囲の３つのノズルは、傾角を１８度とし、円周方向の相互のノズル角度を１２０度とした。
【００４６】
珪素をほとんど含有せず、炭素濃度が約４．２％である約１トンの溶銑を転炉に装入して脱炭精錬を行った。脱炭精錬は、周囲の３つのノズルから酸素ガスを１５０Ｎｍ3 ／ｈｒの送酸速度で１４分間酸素吹錬した後、周囲の３つのノズルからの送酸速度を７５〜９５Ｎｍ3 ／ｈｒに減少させ、吸熱・還元物質としてのガス或いは液体を中心孔ノズルから供給して末期吹錬を行った。吸熱・還元物質としては、気体の水蒸気、ＣＯ2 ガス、Ｃ3 Ｈ8 ガス（プロパンガス）、及び、液体の水とし、気体の場合には、Ａｒガスで希釈して供給し、水の場合には、Ａｒガスを搬送用ガスとして、霧化した灯油と混合して供給した。
【００４７】
又、比較のために、酸素ガス単独を供給した場合、酸素ガスとＡｒガスとの混合ガスを供給した場合、及び、水蒸気を吐出直前で混合した酸素ガスと水蒸気との混合ガスを供給した場合について、酸素吹錬を行った。
【００４８】
表１に操業結果を示す。表１に示すように、本発明例では、比較例に比べて脱炭酸素効率が向上し、マンガン歩留まりも高位に安定した。尚、表１に示す総酸素流量は、送酸速度と、吸熱・還元物質からの酸素量とを含めた酸素ガス流量である。Ｃ3 Ｈ8 ガスの場合には、酸素ガスとの反応分があるとの前提から有効酸素量が減じられると仮定して総酸素流量を定めている。
【００４９】
【表１】
2005068532.tif 000003
【００５０】
図３には、末期吹錬の送酸方法として、周囲の３つのノズルからの送酸量が７５Ｎｍ3 ／ｈｒで、中心のノズルからのＡｒガスと水蒸気との総流量が４０Ｎｍ3 ／ｈｒの場合（本発明例１〜４）において、吹錬末期の吹錬時間、並びに吹錬の初期と終点との［Ｃ］から一次の速度式を仮定して求まる脱炭速度定数Ｋ（ｍｉｎ-1）を示す。図３には、Ａｒガスと酸素ガスとの混合ガスを使用した比較例５も示したが、本発明例では、比較例に比べて脱炭速度が高まり、末期吹錬時間を短縮できることが分かった。
【００５１】
図４には、吸熱・還元物質からの酸素量を含めた総酸素流量と脱炭速度定数Ｋとの関係を示した。図４からも明らかなように、比較例に対して本発明例では、基準となる総酸素流量が７５Ｎｍ3 ／ｈｒの場合に比べ、吸熱・還元物質からの酸素量によって総酸素流量が増加するにつれ、脱炭速度定数Ｋが増加することが分かった。その増加は単に酸素ガス流量を増加するに比べて大きな値を示すことが分かった。
【００５２】
これらの結果から、酸素吹錬末期に吸熱・還元物質を、酸素ガスを主体としたガスの噴流とは別系統の流路を介して、酸素ガスを主体とするガスの噴流に近接させて供給することで、ノズルを交換しなくても上吹きジェットを浴に効率的に作用することができ、脱炭吹錬終点におけるスラグの酸化を低減し、マンガン歩留まりの増加が可能となることが分かった。
【実施例２】
【００５３】
容量が１００トンの電気炉において、鉄スクラップを溶解して得た溶湯を脱炭精錬する際に、本発明方法を適用した。用いた上吹きランスは、前述した図２に示すような、中心位置に１つ、その周囲に３つの合計４つのノズルを有する上吹きランスである。
【００５４】
通常の鉄スクラップに加えて溶銑を３０％配合した溶解原料をアークにて溶解し、鉄スクラップの溶け落ち後、直ちに上吹きランスによる送酸脱炭を行った。送酸脱炭は、周囲の３つのノズルから酸素ガスを３０００Ｎｍ3 ／ｈｒの送酸速度で供給すると同時に、中心のノズルから水蒸気とＡｒガスとの混合ガスを５００〜１０００Ｎｍ3 ／ｈｒで供給して行った。送酸脱炭開始時の初期炭素濃度は０．６〜０．７％であり、終点の溶湯温度の目標値は１６００〜１６２０℃とした。上吹きランスの先端と湯面との距離（ランス高さと呼ぶ）は１ｍとした。又、比較のために、酸素ガスのみを供給した送酸脱炭も実施した。
【００５５】
このような条件で、炭素濃度が０．１％となるまで送酸脱炭を行い、送酸時間、酸素使用量、及び酸素吹錬終点時のスラグ中のT.Fe濃度を計測し、更に処理前と処理後の炭素濃度から脱炭酸素効率を評価した。ここで、T.Feとは、スラグ中の全ての鉄酸化物の鉄分の合計値である。
【００５６】
表２に操業結果を示す。表２に示す総酸素流量も、表１と同様に、送酸速度と吸熱・還元物質からの酸素量とを含めた酸素ガス流量である。又、図５に、送酸時間、酸素使用量、酸素吹錬終点時のスラグ中のT.Fe濃度を示す。
【００５７】
【表２】
2005068532.tif 000004
【００５８】
表２及び図５からも明らかなように、本発明例では酸素効率が増加し、鉄の酸化を抑制することができ、且つ短時間で脱炭処理できることが分かった。
【図面の簡単な説明】
【００５９】
【図１】本発明に基づく脱炭精錬を実施する際に用いた転炉設備の１例を示す概略断面図である。
【図２】図１に示す上吹きランスの概略拡大断面図である。
【図３】実施例１における、水蒸気量と末期吹錬時間及び脱炭速度定数Ｋとの関係を示す図である。
【図４】実施例１における、総酸素流量と脱炭速度定数Ｋとの関係を示す図である。
【図５】実施例２における、水蒸気流量と送酸時間、酸素使用量、酸素吹錬終点時のスラグ中のT.Fe濃度との関係を示す図である。
【符号の説明】
【００６０】
１  転炉本体
２  上吹きランス
３  底吹き羽口
４  溶銑
５  スラグ
６  ランス本体
７  ランスノズル
８  外管
９  中管
１０  内管
１１  最内管
１２  ノズル
１３  ノズル
【図１】
2005068532.tif 000005
【図２】
2005068532.tif 000006
【図３】
2005068532.tif 000007
【図４】
2005068532.tif 000008
【図５】
2005068532.tif 000009